【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
少なくとも１種の粘着付与樹脂及び少なくとも１種の放射線硬化性組成物を含んでなり、前記粘着付与樹脂が少なくとも１種の芳香族モノマー及び少なくとも１種のアクリレートモノマーからのモノマー反復単位を含み且つ前記放射線硬化性組成物が放射線への暴露によって硬化することができる放射線硬化性接着剤組成物であって、前記粘着付与樹脂が粘着付与樹脂重量当り６００重量ｐｐｍ未満の残留モノマー濃度を有する接着剤組成物。
【請求項２】
前記芳香族モノマーがオレフィン置換芳香族化合物からなる群から選ばれた少なくとも１種である請求項１に記載の放射線硬化性接着剤組成物。
【請求項３】
前記芳香族モノマーがスチレン、α−メチルスチレン、ビニルトルエン、インデン、メチルインデン類、ジビニルベンゼン、ジシクロペンタジエン及びメチル−ジシクロペンタジエンからなる群から選ばれる請求項２に記載の放射線硬化性接着剤組成物。
【請求項４】
前記アクリレートモノマーが一般式：
Ｒ1−ＣＨ＝ＣＲ2−ＣＯＯＲ3
［式中、Ｒ1は水素、脂肪族基及び芳香族基からなる群から選ばれ；Ｒ2は水素、脂肪族基及び芳香族基からなる群から選ばれ；そしてＲ3は水素、脂肪族基及び芳香族基からなる群から選ばれる］
を有する請求項１に記載の放射線硬化性接着剤組成物。
【請求項５】
前記脂肪族基が１〜２０個の炭素原子を有する請求項４に記載の放射線硬化性接着剤組成物。
【請求項６】
前記脂肪族基が１〜１２個の炭素原子を有する請求項５に記載の放射線硬化性接着剤組成物。
【請求項７】
前記芳香族基が６〜２０個の炭素原子を有する請求項５に記載の放射線硬化性接着剤組成物。
【請求項８】
前記アクリレートモノマーのＲ1及びＲ2が共に水素である請求項５に記載の放射線硬化性接着剤組成物。
【請求項９】
前記アクリレートモノマーがアクリル酸メチル、アクリル酸、メタクリル酸、メタクリル酸メチル、アクリル酸エチル、メタクリル酸エチル、アクリル酸ブチル、メタクリル酸ブチル、アクリル酸イソブチル、メタクリル酸イソブチル、アクリル酸ｎ−ヘキシル、メタクリル酸ｎ−ヘキシル、アクリル酸エチルヘキシル、メタクリル酸エチルヘキシル、アクリル酸ｎ−ヘプチル、メタクリル酸ｎ−ヘプチル、２−メチルヘプチル（メタ）アクリレート、アクリル酸オクチル、メタクリル酸オクチル、イソオクチル（メタ）アクリレート、ｎ−ノニル（メタ）アクリレート、イソノニル（メタ）アクリレート、デシル（メタ）アクリレート、アクリル酸イソデシル、メタクリル酸イソデシル、ドデシル（メタ）アクリレート、イソボルニル（メタ）アクリレート、メタクリル酸ラウリル、アクリル酸ラウリル、アクリル酸トリデシル、メタクリル酸トリデシル、アクリル酸ステアリル、メタクリル酸ステアリル、メタクリル酸グリシジル、クロトン酸アルキル、酢酸ビニル、マレイン酸ジ−ｎ−ブチル、ジ−オクチルマレエート、メタクリル酸アセトアセトキシエチル、アクリル酸アセトアセトキシエチル、メタクリル酸アセトアセトキシプロピル、アクリル酸アセトアセトキシプロピル、ジアセトンアクリルアミド、アクリルアミド、メタクリルアミド、メタクリル酸ヒドロキシエチル、アクリル酸ヒドロキシエチル、メタクリル酸アリル、メタクリル酸テトラヒドロフルフリル、アクリル酸テトラヒドロフルフリル、メタクリル酸シクロヘキシル、アクリル酸シクロヘキシル、アクリル酸ｎ−ヘキシル、メタクリル酸ｎ−ヘキシル、アクリル酸２−エトキシエチル、メタクリル酸２−エトキシエチル、メタクリル酸イソデシル、アクリル酸イソデシル、２−メトキシアクリレート、２−メトキシメタクリレート、２−（２−エトキシエトキシ）エチルアクリレート、アクリル酸２−フェノキシエチル、メタクリル酸２−フェノキシエチル、アクリル酸イソボルニル、メタクリル酸イソボルニル、カプロラクトンアクリレート、カプロラクトンメタクリレート、ポリプロピレングリコールモノアクリレート、ポリプロピレングリコールモノメタクリレート、ポリエチレングリコール（４００）アクリレート、ポリプロピレングリコール（４００）メタクリレート、アクリル酸ベンジル、メタクリル酸ベンジル及びこれらの混合物からなる群から選ばれる請求項１に記載の放射線硬化性接着剤組成物。
【請求項１０】
前記アクリレートモノマーが２０個以下の炭素原子を有する請求項１に記載の放射線硬化性接着剤組成物。
【請求項１１】
前記アクリレートモノマーがアクリル酸、アクリル酸２−エチルヘキシル、メタクリル酸メチル、アクリル酸メチル、アクリル酸、メタクリル酸、メタクリル酸メチル、アクリル酸エチル、メタクリル酸エチル、アクリル酸ブチル、メタクリル酸ブチル、アクリル酸イソブチル、メタクリル酸イソブチル、アクリル酸ｎ−ヘキシル、メタクリル酸ｎ−ヘキシル、アクリル酸エチルヘキシル、メタクリル酸エチルヘキシル、アクリル酸ｎ−ヘプチル、メタクリル酸ｎ−ヘプチル、２−メチルヘプチル（メタ）アクリレート、アクリル酸オクチル、メタクリル酸オクチル、イソオクチル（メタ）アクリレート、ｎ−ノニル（メタ）アクリレート、イソ−ノニル（メタ）アクリレート、デシル（メタ）アクリレート、アクリル酸イソデシル、メタクリル酸イソデシル、ドデシル（メタ）アクリレート、イソボルニル（メタ）アクリレート、メタクリル酸ヒドロキシエチル、アクリル酸ヒドロキシエチル、メタクリル酸アリル、メタクリル酸シクロヘキシル、アクリル酸シクロヘキシル、アクリル酸ｎ−ヘキシル、メタクリル酸ｎ−ヘキシル、アクリル酸イソボルニル、メタクリル酸イソボルニル及びこれらの混合物からなる群から選ばれる請求項１０に記載の放射線硬化性接着剤組成物。
【請求項１２】
前記アクリレートモノマーがアクリル酸及びアクリル酸２−エチルヘキシルである請求項１１に記載の放射線硬化性接着剤組成物。
【請求項１３】
前記アクリレートモノマーがヒドロキシ、脂環式、酸、エポキシド、アミド、アクリロニトリル及びアクリレート基からなる群から選ばれた少なくとも１個の官能基を含む請求項１に記載の放射線硬化性接着剤組成物。
【請求項１４】
前記粘着付与樹脂が少なくとも１種の開始剤を用いてラジカル触媒重合プロセスによって製造される請求項１に記載の放射線硬化性接着剤組成物。
【請求項１５】
前記開始剤がジアシルペルオキシド、ジアルキルペルオキシジカーボネート、ｔｅｒｔ−アルキルペルオキシエステル、ジ−ｔｅｒｔ−アルキルペルオキシド、ｔｅｒｔ−アルキルヒドロペルオキシド、ケトンペルオキシド及びこれらの混合物からなる群から選ばれる請求項１４に記載の放射線硬化性接着剤組成物。
【請求項１６】
前記粘着付与樹脂が粘着付与樹脂生成物流と少なくとも１種のキャリヤーとを、残留モノマーの一部を除去するのに充分な温度において接触させることを含む方法によって製造される、請求項１に記載の放射線硬化性接着剤組成物。
【請求項１７】
前記粘着付与樹脂が放射線硬化性接着剤組成物の湿気輸送速度をそれほど低下させない請求項１に記載の放射線硬化性接着剤組成物。
【請求項１８】
前記粘着付与樹脂が放射線硬化性接着剤組成物の湿気輸送速度を２５％より多くは低下させない請求項１７に記載の放射線硬化性接着剤組成物。
【請求項１９】
前記放射線硬化性接着剤組成物の湿気輸送速度が放射線硬化性組成物単独に比べて同一であるか又は増大される請求項１に記載の放射線硬化性接着剤組成物。
【請求項２０】
前記放射線硬化性接着剤組成物の湿気輸送速度が２００〜３０００の範囲である請求項１に記載の放射線硬化性接着剤組成物。
【請求項２１】
前記放射線硬化性接着剤組成物の湿気輸送速度が５００〜１５００の範囲である請求項２０に記載の放射線硬化性接着剤組成物。
【請求項２２】
前記粘着付与樹脂の残留モノマー濃度が、粘着付与樹脂の重量に基づき、３００重量ｐｐｍ未満である請求項１に記載の放射線硬化性接着剤組成物。
【請求項２３】
前記粘着付与樹脂の残留モノマー濃度が、粘着付与樹脂の重量に基づき、芳香族モノマーが２００ｐｐｍ未満であり且つアクリルモノマーが４００ｐｐｍ未満である請求項１に記載の放射線硬化性接着剤組成物。
【請求項２４】
前記粘着付与樹脂の残留モノマー濃度が、粘着付与樹脂の重量に基づき、芳香族モノマーが１００重量ｐｐｍ未満であり且つアクリルモノマーが１５０重量ｐｐｍ未満である請求項２３に記載の放射線硬化性接着剤組成物。
【請求項２５】
低残留モノマー濃度を有する前記粘着付与樹脂が、粘着付与樹脂の重量に基づき、５００重量ｐｐｍ未満の残留溶剤レベルを有する請求項１に記載の放射線硬化性接着剤組成物。
【請求項２６】
前記粘着付与樹脂中の芳香族モノマー反復単位の量が、粘着付与樹脂中のモノマー反復単位の総量に基づき、２０〜７０％の範囲である請求項１に記載の放射線硬化性接着剤組成物。
【請求項２７】
前記粘着付与樹脂中のアクリレートモノマー反復単位の量が、粘着付与樹脂中のモノマー反復単位の総量に基づき、３０〜８０％の範囲である請求項１に記載の放射線硬化性接着剤組成物。
【請求項２８】
前記粘着付与樹脂が、室温で液体〜１８０℃の範囲のＲ＆Ｂ軟化点を有する請求項１に記載の放射線硬化性接着剤組成物。
【請求項２９】
前記粘着付与樹脂の酸価が０〜３００ｍｇＫＯＨ／ｇ（樹脂）の範囲である請求項１に記載の放射線硬化性接着剤組成物。
【請求項３０】
前記粘着付与樹脂のヒドロキシル価が０〜３００の範囲である請求項１に記載の放射線硬化性接着剤組成物。
【請求項３１】
前記粘着付与樹脂のＭＭＡＰ曇り点が５０℃未満である請求項１に記載の放射線硬化性接着剤組成物。
【請求項３２】
前記粘着付与樹脂の数平均分子量（Ｍｎ）が１，５００〜７，０００ダルトンの範囲である請求項１に記載の放射線硬化性接着剤組成物。
【請求項３３】
前記粘着付与樹脂の数平均分子量（Ｍｎ）が２，０００〜４，０００ダルトンの範囲である請求項１に記載の放射線硬化性接着剤組成物。
【請求項３４】
前記粘着付与樹脂の重量平均分子量（Ｍｗ）が２，０００〜２５，０００ダルトンの範囲である請求項１に記載の放射線硬化性接着剤組成物。
【請求項３５】
前記粘着付与樹脂の重量平均分子量（Ｍｗ）が３，０００〜１０，０００の範囲である請求項１に記載の放射線硬化性接着剤組成物。
【請求項３６】
前記粘着付与樹脂のｚ−平均分子量（Ｍｚ）が３，０００〜７５，０００ダルトンの範囲である請求項１に記載の放射線硬化性接着剤組成物。
【請求項３７】
前記粘着付与樹脂のｚ−平均分子量（Ｍｚ）が５，０００〜２０，０００の範囲である請求項１に記載の放射線硬化性接着剤組成物。
【請求項３８】
前記粘着付与樹脂のガードナーカラーが５未満である請求項１に記載の放射線硬化性接着剤組成物。
【請求項３９】
前記粘着付与樹脂が４５％又はそれ以上の芳香族性及び１００ｍｇＫＯＨ／ｇ（樹脂）又はそれ以下の酸価を有する請求項１に記載の放射線硬化性接着剤組成物。
【請求項４０】
前記粘着付与樹脂が８０℃又はそれ以上の軟化点を有する請求項１に記載の放射線硬化性接着剤組成物。
【請求項４１】
前記粘着付与樹脂がスチレン、アクリル酸及びアクリル酸２−エチルヘキシルから選ばれた少なくとも１種のモノマーからの反復単位を含む請求項１に記載の放射線硬化性接着剤組成物。
【請求項４２】
スチレン反復単位の量が、粘着付与樹脂中のモノマー反復単位の総量に基づき、０〜１００％の範囲である請求項４１に記載の放射線硬化性接着剤組成物。
【請求項４３】
アクリル酸及びアクリル酸２−エチルヘキシルの量が、粘着付与樹脂中のモノマー反復単位の総量に基づき、０〜１００％の範囲である請求項４２に記載の放射線硬化性接着剤組成物。
【請求項４４】
スチレン反復単位の量が、粘着付与樹脂中のモノマー反復単位の総量に基づき、２０〜７０％の範囲であり、且つアクリル酸反復単位とアクリル酸２−エチルヘキシル反復単位との合計量が３０〜８０％の範囲である請求項４１に記載の放射線硬化性接着剤組成物。
【請求項４５】
前記放射線硬化性組成物がアクリル組成物、エポキシ樹脂、ウレタン樹脂、ハイブリッド組成物、イソプレン組成物及びスチレンブロックコポリマーからなる群から選ばれた少なくとも１種である請求項１に記載の放射線硬化性接着剤組成物。
【請求項４６】
前記アクリル組成物がアクリルモノマー、アクリルオリゴマー及びアクリルポリマーからなる群から選ばれる請求項４５に記載の放射線硬化性接着剤組成物。
【請求項４７】
前記アクリルモノマーがアクリル酸、アクリル酸２−エチルヘキシル、メタクリル酸メチル、アクリル酸メチル、アクリル酸、メタクリル酸、メタクリル酸メチル、アクリル酸エチル、メタクリル酸エチル、アクリル酸ブチル、メタクリル酸ブチル、アクリル酸イソブチル、メタクリル酸イソブチル、アクリル酸ｎ−ヘキシル、メタクリル酸ｎ−ヘキシル、アクリル酸エチルヘキシル、メタクリル酸エチルヘキシル、アクリル酸ｎ−ヘプチル、メタクリル酸ｎ−ヘプチル、２−メチルヘプチル（メタ）アクリレート、アクリル酸オクチル、メタクリル酸オクチル、イソオクチル（メタ）アクリレート、ｎ−ノニル（メタ）アクリレート、イソ−ノニル（メタ）アクリレート、デシル（メタ）アクリレート、アクリル酸イソデシル、メタクリル酸イソデシル、ドデシル（メタ）アクリレート、イソボルニル（メタ）アクリレート、メタクリル酸ヒドロキシエチル、アクリル酸ヒドロキシエチル、メタクリル酸アリル、メタクリル酸シクロヘキシル、アクリル酸シクロヘキシル、アクリル酸ｎ−ヘキシル、メタクリル酸ｎ−ヘキシル、アクリル酸イソボルニル、メタクリル酸イソボルニル及びこれらの混合物からなる群から選ばれた少なくとも１種である請求項４６に記載の放射線硬化性接着剤組成物。
【請求項４８】
前記アクリルオリゴマーがアクリル酸、アクリル酸２−エチルヘキシル、メタクリル酸メチル、アクリル酸メチル、アクリル酸、メタクリル酸、メタクリル酸メチル、アクリル酸エチル、メタクリル酸エチル、アクリル酸ブチル、メタクリル酸ブチル、アクリル酸イソブチル、メタクリル酸イソブチル、アクリル酸ｎ−ヘキシル、メタクリル酸ｎ−ヘキシル、アクリル酸エチルヘキシル、メタクリル酸エチルヘキシル、アクリル酸ｎ−ヘプチル、メタクリル酸ｎ−ヘプチル、２−メチルヘプチル（メタ）アクリレート、アクリル酸オクチル、メタクリル酸オクチル、イソオクチル（メタ）アクリレート、ｎ−ノニル（メタ）アクリレート、イソ−ノニル（メタ）アクリレート、デシル（メタ）アクリレート、アクリル酸イソデシル、メタクリル酸イソデシル、ドデシル（メタ）アクリレート、イソボルニル（メタ）アクリレート、メタクリル酸ヒドロキシエチル、アクリル酸ヒドロキシエチル、メタクリル酸アリル、メタクリル酸シクロヘキシル、アクリル酸シクロヘキシル、アクリル酸ｎ−ヘキシル、メタクリル酸ｎ−ヘキシル、アクリル酸イソボルニル、メタクリル酸イソボルニル及びこれらの混合物からなる群から選ばれた少なくとも１種の反復単位を含む請求項４６に記載の放射線硬化性接着剤組成物。
【請求項４９】
前記アクリルポリマーがアクリル酸メチル、アクリル酸、メタクリル酸、メタクリル酸メチル、アクリル酸エチル、メタクリル酸エチル、アクリル酸ブチル、メタクリル酸ブチル、アクリル酸イソブチル、メタクリル酸イソブチル、アクリル酸ｎ−ヘキシル、メタクリル酸ｎ−ヘキシル、アクリル酸エチルヘキシル、メタクリル酸エチルヘキシル、アクリル酸ｎ−ヘプチル、メタクリル酸ｎ−ヘプチル、２−メチルヘプチル（メタ）アクリレート、アクリル酸オクチル、メタクリル酸オクチル、イソオクチル（メタ）アクリレート、ｎ−ノニル（メタ）アクリレート、イソノニル（メタ）アクリレート、デシル（メタ）アクリレート、アクリル酸イソデシル、メタクリル酸イソデシル、ドデシル（メタ）アクリレート、イソボルニル（メタ）アクリレート、メタクリル酸ラウリル、アクリル酸ラウリル、アクリル酸トリデシル、メタクリル酸トリデシル、アクリル酸ステアリル、メタクリル酸ステアリル、メタクリル酸グリシジル、クロトン酸アルキル、酢酸ビニル、マレイン酸ジ−ｎ−ブチル、ジ−オクチルマレエート、メタクリル酸アセトアセトキシエチル、アクリル酸アセトアセトキシエチル、メタクリル酸アセトアセトキシプロピル、アクリル酸アセトアセトキシプロピル、ジアセトンアクリルアミド、アクリルアミド、メタクリルアミド、メタクリル酸ヒドロキシエチル、アクリル酸ヒドロキシエチル、メタクリル酸アリル、メタクリル酸テトラヒドロフルフリル、アクリル酸テトラヒドロフルフリル、メタクリル酸シクロヘキシル、アクリル酸シクロヘキシル、アクリル酸ｎ−ヘキシル、メタクリル酸ｎ−ヘキシル、アクリル酸２−エトキシエチル、メタクリル酸２−エトキシエチル、メタクリル酸イソデシル、アクリル酸イソデシル、２−メトキシアクリレート、２−メトキシメタクリレート、２−（２−エトキシエトキシ）エチルアクリレート、アクリル酸２−フェノキシエチル、メタクリル酸２−フェノキシエチル、アクリル酸イソボルニル、メタクリル酸イソボルニル、カプロラクトンアクリレート、カプロラクトンメタクリレート、ポリプロピレングリコールモノアクリレート、ポリプロピレングリコールモノメタクリレート、ポリエチレングリコール（４００）アクリレート、ポリプロピレングリコール（４００）メタクリレート、アクリル酸ベンジル、メタクリル酸ベンジル、１−アリルオキシ−２−ヒドロイルプロピルスルホン酸ナトリウム、アクリロニトリル及びこれらの混合物からなる群から選ばれた少なくとも１種のモノマーから生成されたホモポリマー、コポリマー及びターポリマーを含む請求項４６に記載の放射線硬化性接着剤組成物。
【請求項５０】
前記アクリルポリマーがアクリルモノマー及び少なくとも１種の極性共重合性モノマーからのモノマー反復単位を含む請求項４６に記載の放射線硬化性接着剤組成物。
【請求項５１】
前記極性共重合性モノマーがアクリル酸シアノアルキル、アクリルアミド、置換アクリルアミド、Ｎ−ビニルピロリドン、Ｎ−ビニルカプロラクタム、アクリロニトリル、塩化ビニル、塩化ビニリデン、フタル酸ジアリル及びこれらの混合物からなる群から選ばれた少なくとも１種である請求項５０に記載の放射線硬化性接着剤組成物。
【請求項５２】
前記放射線硬化性アクリルポリマーがアクリルコポリマー、アクリル化ポリエーテル、アクリル化ポリエステル基材ポリウレタン、メタクリル化ポリエステル及びアクリル化エポキシドからなる群から選ばれる請求項４６に記載の放射線硬化性接着剤組成物。
【請求項５３】
前記放射線硬化性アクリルポリマーが、−３２℃又はそれ以下のＴｇ及び１２０℃において２４０００ｍＰａ．ｓ又はそれ以下の粘度を有する、紫外線反応性で溶剤非含有のアクリルコポリマーである請求項５２に記載の放射線硬化性接着剤組成物。
【請求項５４】
前記粘着付与樹脂の量が、放射線硬化性接着剤組成物の重量に基づき、０．１〜５０％の範囲である請求項１に記載の放射線硬化性接着剤組成物。
【請求項５５】
前記粘着付与樹脂の量が、放射線硬化性接着剤組成物の重量に基づき、０．１％〜２５％の範囲である請求項５４記載の放射線硬化性接着剤組成物。
【請求項５６】
少なくとも１種の光開始剤を更に含む請求項１に記載の放射線硬化性接着剤組成物。
【請求項５７】
少なくとも１種の架橋剤を更に含む請求項１に記載の放射線硬化性接着剤組成物。
【請求項５８】
強化材、難燃剤、発泡剤、従来型の粘着付与剤、可塑剤、油、酸化防止剤、ポリマー、硬化性／反応性モノマー、架橋剤、充填剤及び顔料からなる群から選ばれた少なくとも１種の添加剤を更に含む請求項１に記載の放射線硬化性接着剤組成物。
【請求項５９】
少なくとも１種の粘着付与樹脂及び少なくとも１種の放射線硬化性組成物を供給することを含んでなる放射線硬化性組成物の製造方法であって、前記粘着付与樹脂が少なくとも１種の芳香族モノマー及び少なくとも１種のアクリレートモノマーからのモノマー反復単位を含む製造方法。
【請求項６０】
請求項１に記載の放射線硬化性接着剤組成物を含む物品。
【請求項６１】
少なくとも１種の粘着付与樹脂及び少なくとも１種の放射線硬化性組成物を含む放射線硬化性接着剤組成物であって、前記粘着付与樹脂が少なくとも１種の芳香族モノマー及び少なくとも１種のアクリレートモノマーからのモノマー反復単位を含み、前記粘着付与樹脂が粘着付与樹脂の生成流をキャリヤーと接触させて粘着付与樹脂の生成流から少なくとも１種の残留モノマーの一部を除去する方法によって製造し、そして前記キャリヤーがスチーム、窒素、エタン及びこれらの組合せからなる群から選ばれたものである放射線硬化性接着剤組成物。
【請求項６２】
前記キャリヤーがスチームを含む請求項６１に記載の放射線硬化性接着剤組成物。
【請求項６３】
少なくとも１種の粘着付与樹脂及び少なくとも１種の放射線硬化性組成物を含む放射線硬化性接着剤組成物であって、前記粘着付与樹脂が少なくとも１種の芳香族モノマー及び少なくとも１種のアクリレートモノマーからのモノマー反復単位を含み、前記粘着付与樹脂が粘着付与樹脂の生成流をキャリヤーと接触させて粘着付与樹脂の生成流から少なくとも１種の残留モノマーの一部を除去する方法によって製造し、そして前記方法が前記キャリヤーとの前記接触の前及び／又は接触中に前記粘着付与樹脂生成流を加熱することを更に含む放射線硬化性接着剤組成物。
【請求項６４】
少なくとも１種の粘着付与樹脂及び少なくとも１種の放射線硬化性組成物を含む放射線硬化性接着剤組成物であって、前記粘着付与樹脂が少なくとも１種の芳香族モノマー及び少なくとも１種のアクリレートモノマーからのモノマー反復単位を含み、前記粘着付与樹脂が粘着付与樹脂の生成流をキャリヤーと接触させて粘着付与樹脂の生成流から少なくとも１種の残留モノマーの一部を除去する方法によって製造し、そして前記粘着付与樹脂生成物流と前記キャリヤーとの接触を１５０〜２５０℃の範囲の温度で実施する放射線硬化性接着剤組成物。
【請求項６５】
少なくとも１種の粘着付与樹脂及び少なくとも１種の放射線硬化性組成物を含む放射線硬化性接着剤組成物であって、前記粘着付与樹脂が少なくとも１種の芳香族モノマー及び少なくとも１種のアクリレートモノマーからのモノマー反復単位を含み、前記粘着付与樹脂が粘着付与樹脂の生成流をキャリヤーと接触させて粘着付与樹脂の生成流から少なくとも１種の残留モノマーの一部を除去する方法によって製造し、そして前記接着付与樹脂が接着付与樹脂の６００重量ｐｐｍ未満の残留モノマー濃度を有する放射線硬化性接着剤組成物。
【手続補正２】
【補正対象書類名】明細書
【補正対象項目名】０１９９
【補正方法】変更
【補正の内容】
【０１９９】
２５ｍＬ／ｃｍ2における曇り性のデータは、配合Ｉ及びＩＩのスチレン−アクリレート粘着付与剤に関する結果が、Ｆｏｒａｌ（登録商標）８５−Ｅロジンエステル及びＫｒｉｓｔａｌｅｘ（登録商標）芳香族樹脂のような従来型の粘着付与剤よりもはるかに良好であることを明白に示した。Ｆｏｒａｌ（登録商標）８５−Ｅロジンエステル及びＫｒｉｓｔａｌｅｘ（登録商標）芳香族樹脂は曇り性を増加させたが、例１において製造された本発明のスチレン−アクリレート粘着付与樹脂の使用は、ａｃＲｅｓｉｎ（登録商標）２５８アクリルコポリマー単独に比べて曇り性にほとんど差を示さなかった。Ｒｅａｃｔｏｌ（登録商標）粘着付与樹脂はまた、曇り性を増加させる傾向があった。これもまた、残留モノマー除去の影響を示した。配合Ｉのスチレン−アクリレート粘着付与樹脂の場合には、増加はほとんど観察されなかった。以下に本発明の態様を列挙する。
１．少なくとも１種の粘着付与樹脂及び少なくとも１種の放射線硬化性組成物を含んでなり、前記粘着付与樹脂が少なくとも１種の芳香族モノマー及び少なくとも１種のアクリレートモノマーからのモノマー反復単位を含み且つ前記放射線硬化性組成物が放射線への暴露によって硬化することができる放射線硬化性接着剤組成物。
２．前記芳香族モノマーがオレフィン置換芳香族化合物からなる群から選ばれた少なくとも１種である態様１に記載の放射線硬化性接着剤組成物。
３．前記芳香族モノマーがスチレン、α−メチルスチレン、ビニルトルエン、インデン、メチルインデン類、ジビニルベンゼン、ジシクロペンタジエン及びメチル−ジシクロペンタジエンからなる群から選ばれる態様２に記載の放射線硬化性接着剤組成物。
４．前記アクリレートモノマーが一般式：
Ｒ1−ＣＨ＝ＣＲ2−ＣＯＯＲ3
［式中、Ｒ1は水素、脂肪族基及び芳香族基からなる群から選ばれ；Ｒ2は水素、脂肪族基及び芳香族基からなる群から選ばれ；そしてＲ3は水素、脂肪族基及び芳香族基からなる群から選ばれる］
を有する態様１に記載の放射線硬化性接着剤組成物。
５．前記脂肪族基が１〜約２０個の炭素原子を有する態様４に記載の放射線硬化性接着剤組成物。
６．前記脂肪族基が１〜１２個の炭素原子を有する態様５に記載の放射線硬化性接着剤組成物。
７．前記芳香族基が約６〜約２０個の炭素原子を有する態様５に記載の放射線硬化性接着剤組成物。
８．前記アクリレートモノマーのＲ1及びＲ2が共に水素である態様５に記載の放射線硬化性接着剤組成物。
９．前記アクリレートモノマーがアクリル酸メチル、アクリル酸、メタクリル酸、メタクリル酸メチル、アクリル酸エチル、メタクリル酸エチル、アクリル酸ブチル、メタクリル酸ブチル、アクリル酸イソブチル、メタクリル酸イソブチル、アクリル酸ｎ−ヘキシル、メタクリル酸ｎ−ヘキシル、アクリル酸エチルヘキシル、メタクリル酸エチルヘキシル、アクリル酸ｎ−ヘプチル、メタクリル酸ｎ−ヘプチル、２−メチルヘプチル（メタ）アクリレート、アクリル酸オクチル、メタクリル酸オクチル、イソオクチル（メタ）アクリレート、ｎ−ノニル（メタ）アクリレート、イソノニル（メタ）アクリレート、デシル（メタ）アクリレート、アクリル酸イソデシル、メタクリル酸イソデシル、ドデシル（メタ）アクリレート、イソボルニル（メタ）アクリレート、メタクリル酸ラウリル、アクリル酸ラウリル、アクリル酸トリデシル、メタクリル酸トリデシル、アクリル酸ステアリル、メタクリル酸ステアリル、メタクリル酸グリシジル、クロトン酸アルキル、酢酸ビニル、マレイン酸ジ−ｎ−ブチル、ジ−オクチルマレエート、メタクリル酸アセトアセトキシエチル、アクリル酸アセトアセトキシエチル、メタクリル酸アセトアセトキシプロピル、アクリル酸アセトアセトキシプロピル、ジアセトンアクリルアミド、アクリルアミド、メタクリルアミド、メタクリル酸ヒドロキシエチル、アクリル酸ヒドロキシエチル、メタクリル酸アリル、メタクリル酸テトラヒドロフルフリル、アクリル酸テトラヒドロフルフリル、メタクリル酸シクロヘキシル、アクリル酸シクロヘキシル、アクリル酸ｎ−ヘキシル、メタクリル酸ｎ−ヘキシル、アクリル酸２−エトキシエチル、メタクリル酸２−エトキシエチル、メタクリル酸イソデシル、アクリル酸イソデシル、２−メトキシアクリレート、２−メトキシメタクリレート、２−（２−エトキシエトキシ）エチルアクリレート、アクリル酸２−フェノキシエチル、メタクリル酸２−フェノキシエチル、アクリル酸イソボルニル、メタクリル酸イソボルニル、カプロラクトンアクリレート、カプロラクトンメタクリレート、ポリプロピレングリコールモノアクリレート、ポリプロピレングリコールモノメタクリレート、ポリエチレングリコール（４００）アクリレート、ポリプロピレングリコール（４００）メタクリレート、アクリル酸ベンジル、メタクリル酸ベンジル、１−アリルオキシ−２−ヒドロイルプロピルスルホン酸ナトリウム、アクリロニトリル及びこれらの混合物からなる群から選ばれる態様１に記載の放射線硬化性接着剤組成物。
１０．前記アクリレートモノマーが約２０個以下の炭素原子を有する態様１に記載の放射線硬化性接着剤組成物。
１１．前記アクリレートモノマーがアクリル酸、アクリル酸２−エチルヘキシル、メタクリル酸メチル、アクリル酸メチル、アクリル酸、メタクリル酸、メタクリル酸メチル、アクリル酸エチル、メタクリル酸エチル、アクリル酸ブチル、メタクリル酸ブチル、アクリル酸イソブチル、メタクリル酸イソブチル、アクリル酸ｎ−ヘキシル、メタクリル酸ｎ−ヘキシル、アクリル酸エチルヘキシル、メタクリル酸エチルヘキシル、アクリル酸ｎ−ヘプチル、メタクリル酸ｎ−ヘプチル、２−メチルヘプチル（メタ）アクリレート、アクリル酸オクチル、メタクリル酸オクチル、イソオクチル（メタ）アクリレート、ｎ−ノニル（メタ）アクリレート、イソ−ノニル（メタ）アクリレート、デシル（メタ）アクリレート、アクリル酸イソデシル、メタクリル酸イソデシル、ドデシル（メタ）アクリレート、イソボルニル（メタ）アクリレート、メタクリル酸ヒドロキシエチル、アクリル酸ヒドロキシエチル、メタクリル酸アリル、メタクリル酸シクロヘキシル、アクリル酸シクロヘキシル、アクリル酸ｎ−ヘキシル、メタクリル酸ｎ−ヘキシル、アクリル酸イソボルニル、メタクリル酸イソボルニル及びこれらの混合物からなる群から選ばれる態様１０に記載の放射線硬化性接着剤組成物。
１２．前記アクリレートモノマーがアクリル酸及びアクリル酸２−エチルヘキシルである態様１１に記載の放射線硬化性接着剤組成物。
１３．前記アクリレートモノマーがヒドロキシ、脂環式、酸、エポキシド、アミド、アクリロニトリル及びアクリレート基からなる群から選ばれた少なくとも１個の官能基を含む態様１に記載の放射線硬化性接着剤組成物。
１４．前記粘着付与樹脂が少なくとも１種の開始剤を用いてラジカル触媒重合プロセスによって製造される態様１に記載の放射線硬化性接着剤組成物。
１５．前記開始剤がジアシルペルオキシド、ジアルキルペルオキシジカーボネート、ｔｅｒｔ−アルキルペルオキシエステル、ジ−ｔｅｒｔ−アルキルペルオキシド、ｔｅｒｔ−アルキルヒドロペルオキシド、ケトンペルオキシド及びこれらの混合物からなる群から選ばれる態様１４に記載の放射線硬化性接着剤組成物。
１６．前記粘着付与樹脂が低残留モノマー濃度を有する態様１に記載の放射線硬化性接着剤組成物。
１７．前記粘着付与樹脂が粘着付与樹脂生成物流と少なくとも１種のキャリヤーとを、残留モノマーの一部を除去するのに充分な温度において接触させて、低残留モノマー濃度を有する粘着付与樹脂を製造することを含む方法によって製造される、態様１６に記載の放射線硬化性接着剤組成物。
１８．低残留モノマー濃度を有する前記粘着付与樹脂が放射線硬化性接着剤組成物の湿気輸送速度をそれほど低下させない態様１６に記載の放射線硬化性接着剤組成物。
１９．前記粘着付与樹脂が放射線硬化性接着剤組成物の湿気輸送速度を２５％より多くは低下させない態様１８に記載の放射線硬化性接着剤組成物。
２０．前記放射線硬化性接着剤組成物の湿気輸送速度が放射線硬化性組成物単独に比べて同一であるか又は増大される態様１６に記載の放射線硬化性接着剤組成物。
２１．前記放射線硬化性接着剤組成物の湿気輸送速度が約２００〜約３０００の範囲である態様１６に記載の放射線硬化性接着剤組成物。
２２．前記放射線硬化性接着剤組成物の湿気輸送速度が約５００〜１５００の範囲である態様２１に記載の放射線硬化性接着剤組成物。
２３．前記粘着付与樹脂の残留モノマー濃度が、粘着付与樹脂の重量に基づき、約６００重量ｐｐｍ未満である態様１６に記載の放射線硬化性接着剤組成物。
２４．前記粘着付与樹脂の残留モノマー濃度が、粘着付与樹脂の重量に基づき、約３００重量ｐｐｍ未満である態様２３に記載の放射線硬化性接着剤組成物。
２５．前記粘着付与樹脂の残留モノマー濃度が、粘着付与樹脂の重量に基づき、芳香族モノマーが約２００ｐｐｍ未満であり且つアクリルモノマーが約４００ｐｐｍ未満である態様１６に記載の放射線硬化性接着剤組成物。
２６．前記粘着付与樹脂の残留モノマー濃度が、粘着付与樹脂の重量に基づき、芳香族モノマーが約１００重量ｐｐｍ未満であり且つアクリルモノマーが約１５０重量ｐｐｍ未満である態様２５に記載の放射線硬化性接着剤組成物。
２７．低残留モノマー濃度を有する前記粘着付与樹脂が、粘着付与樹脂の重量に基づき、約５００重量ｐｐｍ未満の残留溶剤レベルを有する態様１６に記載の放射線硬化性接着剤組成物。
２８．前記粘着付与樹脂中の芳香族モノマー反復単位の量が、粘着付与樹脂中のモノマー反復単位の総量に基づき、約２０％〜約７０％の範囲である態様１に記載の放射線硬化性接着剤組成物。
２９．前記粘着付与樹脂中のアクリレートモノマー反復単位の量が、粘着付与樹脂中のモノマー反復単位の総量に基づき、約３０％〜約８０％の範囲である態様１に記載の放射線硬化性接着剤組成物。
３０．前記粘着付与樹脂が、室温で液体〜約１８０℃の範囲のＲ＆Ｂ軟化点を有する態様１に記載の放射線硬化性接着剤組成物。
３１．前記粘着付与樹脂の酸価が約０〜約３００ｍｇＫＯＨ／ｇ（樹脂）の範囲である態様１に記載の放射線硬化性接着剤組成物。
３２．前記粘着付与樹脂のヒドロキシル価が約０〜約３００の範囲である態様１に記載の放射線硬化性接着剤組成物。
３３．前記粘着付与樹脂のＭＭＡＰ曇り点が５０℃未満である態様１に記載の放射線硬化性接着剤組成物。
３４．前記粘着付与樹脂の数平均分子量（Ｍｎ）が約１，５００〜約７，０００ダルトンの範囲である態様１に記載の放射線硬化性接着剤組成物。
３５．前記粘着付与樹脂の数平均分子量（Ｍｎ）が２，０００〜４，０００ダルトンの範囲である態様３３に記載の放射線硬化性接着剤組成物。
３６．前記粘着付与樹脂の重量平均分子量（Ｍｗ）が約２，０００〜約２５，０００ダルトンの範囲である態様１に記載の放射線硬化性接着剤組成物。
３７．前記粘着付与樹脂の重量平均分子量（Ｍｗ）が３，０００〜１０，０００の範囲である態様１に記載の放射線硬化性接着剤組成物。
３８．前記粘着付与樹脂のｚ−平均分子量（Ｍｚ）が約３，０００〜約７５，０００ダルトンの範囲である態様１に記載の放射線硬化性接着剤組成物。
３９．前記粘着付与樹脂のｚ−平均分子量（Ｍｚ）が５，０００〜２０，０００の範囲である態様１に記載の放射線硬化性接着剤組成物。
４０．前記粘着付与樹脂のガードナーカラーが５未満である態様１に記載の放射線硬化性接着剤組成物。
４１．前記粘着付与樹脂が４５％又はそれ以上の芳香族性及び１００ｍｇＫＯＨ／ｇ（樹脂）又はそれ以下の酸価を有する態様１に記載の放射線硬化性接着剤組成物。
４２．前記粘着付与樹脂が８０℃又はそれ以上の軟化点を有する態様１に記載の放射線硬化性接着剤組成物。
４３．前記粘着付与樹脂がスチレン、アクリル酸及びアクリル酸２−エチルヘキシルから選ばれた少なくとも１種のモノマーからの反復単位を含む態様１に記載の放射線硬化性接着剤組成物。
４４．スチレン反復単位の量が、粘着付与樹脂中のモノマー反復単位の総量に基づき、０〜１００％の範囲である態様４３に記載の放射線硬化性接着剤組成物。
４５．アクリル酸及びアクリル酸２−エチルヘキシルの量が、粘着付与樹脂中のモノマー反復単位の総量に基づき、０〜１００％の範囲である態様４４に記載の放射線硬化性接着剤組成物。
４６．スチレン反復単位の量が、粘着付与樹脂中のモノマー反復単位の総量に基づき、約２０％〜約７０％の範囲であり、且つアクリル酸反復単位とアクリル酸２−エチルヘキシル反復単位との合計量が約３０％〜約８０％の範囲である態様４３に記載の放射線硬化性接着剤組成物。
４７．前記放射線硬化性組成物がアクリル組成物、エポキシ樹脂、ウレタン樹脂、ハイブリッド組成物、イソプレン組成物及びスチレンブロックコポリマーからなる群から選ばれた少なくとも１種である態様１に記載の放射線硬化性接着剤組成物。
４８．前記アクリル組成物がアクリルモノマー、アクリルオリゴマー及びアクリルポリマーからなる群から選ばれる態様４７に記載の放射線硬化性接着剤組成物。
４９．前記アクリルモノマーがアクリル酸、アクリル酸２−エチルヘキシル、メタクリル酸メチル、アクリル酸メチル、アクリル酸、メタクリル酸、メタクリル酸メチル、アクリル酸エチル、メタクリル酸エチル、アクリル酸ブチル、メタクリル酸ブチル、アクリル酸イソブチル、メタクリル酸イソブチル、アクリル酸ｎ−ヘキシル、メタクリル酸ｎ−ヘキシル、アクリル酸エチルヘキシル、メタクリル酸エチルヘキシル、アクリル酸ｎ−ヘプチル、メタクリル酸ｎ−ヘプチル、２−メチルヘプチル（メタ）アクリレート、アクリル酸オクチル、メタクリル酸オクチル、イソオクチル（メタ）アクリレート、ｎ−ノニル（メタ）アクリレート、イソ−ノニル（メタ）アクリレート、デシル（メタ）アクリレート、アクリル酸イソデシル、メタクリル酸イソデシル、ドデシル（メタ）アクリレート、イソボルニル（メタ）アクリレート、メタクリル酸ヒドロキシエチル、アクリル酸ヒドロキシエチル、メタクリル酸アリル、メタクリル酸シクロヘキシル、アクリル酸シクロヘキシル、アクリル酸ｎ−ヘキシル、メタクリル酸ｎ−ヘキシル、アクリル酸イソボルニル、メタクリル酸イソボルニル及びこれらの混合物からなる群から選ばれた少なくとも１種である態様４８に記載の放射線硬化性接着剤組成物。
５０．前記アクリルオリゴマーがアクリル酸、アクリル酸２−エチルヘキシル、メタクリル酸メチル、アクリル酸メチル、アクリル酸、メタクリル酸、メタクリル酸メチル、アクリル酸エチル、メタクリル酸エチル、アクリル酸ブチル、メタクリル酸ブチル、アクリル酸イソブチル、メタクリル酸イソブチル、アクリル酸ｎ−ヘキシル、メタクリル酸ｎ−ヘキシル、アクリル酸エチルヘキシル、メタクリル酸エチルヘキシル、アクリル酸ｎ−ヘプチル、メタクリル酸ｎ−ヘプチル、２−メチルヘプチル（メタ）アクリレート、アクリル酸オクチル、メタクリル酸オクチル、イソオクチル（メタ）アクリレート、ｎ−ノニル（メタ）アクリレート、イソ−ノニル（メタ）アクリレート、デシル（メタ）アクリレート、アクリル酸イソデシル、メタクリル酸イソデシル、ドデシル（メタ）アクリレート、イソボルニル（メタ）アクリレート、メタクリル酸ヒドロキシエチル、アクリル酸ヒドロキシエチル、メタクリル酸アリル、メタクリル酸シクロヘキシル、アクリル酸シクロヘキシル、アクリル酸ｎ−ヘキシル、メタクリル酸ｎ−ヘキシル、アクリル酸イソボルニル、メタクリル酸イソボルニル及びこれらの混合物からなる群から選ばれた少なくとも１種の反復単位を含む態様４８に記載の放射線硬化性接着剤組成物。
５１．前記アクリルポリマーがアクリル酸メチル、アクリル酸、メタクリル酸、メタクリル酸メチル、アクリル酸エチル、メタクリル酸エチル、アクリル酸ブチル、メタクリル酸ブチル、アクリル酸イソブチル、メタクリル酸イソブチル、アクリル酸ｎ−ヘキシル、メタクリル酸ｎ−ヘキシル、アクリル酸エチルヘキシル、メタクリル酸エチルヘキシル、アクリル酸ｎ−ヘプチル、メタクリル酸ｎ−ヘプチル、２−メチルヘプチル（メタ）アクリレート、アクリル酸オクチル、メタクリル酸オクチル、イソオクチル（メタ）アクリレート、ｎ−ノニル（メタ）アクリレート、イソノニル（メタ）アクリレート、デシル（メタ）アクリレート、アクリル酸イソデシル、メタクリル酸イソデシル、ドデシル（メタ）アクリレート、イソボルニル（メタ）アクリレート、メタクリル酸ラウリル、アクリル酸ラウリル、アクリル酸トリデシル、メタクリル酸トリデシル、アクリル酸ステアリル、メタクリル酸ステアリル、メタクリル酸グリシジル、クロトン酸アルキル、酢酸ビニル、マレイン酸ジ−ｎ−ブチル、ジ−オクチルマレエート、メタクリル酸アセトアセトキシエチル、アクリル酸アセトアセトキシエチル、メタクリル酸アセトアセトキシプロピル、アクリル酸アセトアセトキシプロピル、ジアセトンアクリルアミド、アクリルアミド、メタクリルアミド、メタクリル酸ヒドロキシエチル、アクリル酸ヒドロキシエチル、メタクリル酸アリル、メタクリル酸テトラヒドロフルフリル、アクリル酸テトラヒドロフルフリル、メタクリル酸シクロヘキシル、アクリル酸シクロヘキシル、アクリル酸ｎ−ヘキシル、メタクリル酸ｎ−ヘキシル、アクリル酸２−エトキシエチル、メタクリル酸２−エトキシエチル、メタクリル酸イソデシル、アクリル酸イソデシル、２−メトキシアクリレート、２−メトキシメタクリレート、２−（２−エトキシエトキシ）エチルアクリレート、アクリル酸２−フェノキシエチル、メタクリル酸２−フェノキシエチル、アクリル酸イソボルニル、メタクリル酸イソボルニル、カプロラクトンアクリレート、カプロラクトンメタクリレート、ポリプロピレングリコールモノアクリレート、ポリプロピレングリコールモノメタクリレート、ポリエチレングリコール（４００）アクリレート、ポリプロピレングリコール（４００）メタクリレート、アクリル酸ベンジル、メタクリル酸ベンジル、１−アリルオキシ−２−ヒドロイルプロピルスルホン酸ナトリウム、アクリロニトリル及びこれらの混合物からなる群から選ばれた少なくとも１種のモノマーから生成されたホモポリマー、コポリマー及びターポリマーを含む態様４８に記載の放射線硬化性接着剤組成物。
５２．前記アクリルポリマーがアクリルモノマー及び少なくとも１種の極性共重合性モノマーからのモノマー反復単位を含む態様４８に記載の放射線硬化性接着剤組成物。
５３．前記極性共重合性モノマーがアクリル酸シアノアルキル、アクリルアミド、置換アクリルアミド、Ｎ−ビニルピロリドン、Ｎ−ビニルカプロラクタム、アクリロニトリル、塩化ビニル、塩化ビニリデン、フタル酸ジアリル及びこれらの混合物からなる群から選ばれた少なくとも１種である態様５２に記載の放射線硬化性接着剤組成物。
５４．前記放射線硬化性アクリルポリマーがアクリルコポリマー、アクリル化ポリエーテル、アクリル化ポリエステル基材ポリウレタン、メタクリル化ポリエステル及びアクリル化エポキシドからなる群から選ばれる態様１に記載の放射線硬化性接着剤組成物。
５５．前記放射線硬化性アクリルポリマーが、約−３２℃又はそれ以下のＴｇ及び１２０℃において約２４０００ｍＰａ．ｓ又はそれ以下の粘度を有する、紫外線反応性で溶剤非含有のアクリルコポリマーである態様５４に記載の放射線硬化性接着剤組成物。
５６．前記粘着付与樹脂の量が、放射線硬化性接着剤組成物の重量に基づき、約０．１％〜約５０％の範囲である態様１に記載の放射線硬化性接着剤組成物。
５７．前記粘着付与樹脂の量が、放射線硬化性接着剤組成物の重量に基づき、０．１％〜２５％の範囲である態様５６に記載の放射線硬化性接着剤組成物。
５８．少なくとも１種の光開始剤を更に含む態様１に記載の放射線硬化性接着剤組成物。
５９．少なくとも１種の架橋剤を更に含む態様１に記載の放射線硬化性接着剤組成物。
６０．強化材、難燃剤、発泡剤、従来型の粘着付与剤、可塑剤、油、酸化防止剤、ポリマー、硬化性／反応性モノマー、架橋剤、充填剤及び顔料からなる群から選ばれた少なくとも１種の添加剤を更に含む態様１に記載の放射線硬化性接着剤組成物。
６１．少なくとも１種の粘着付与樹脂、少なくとも１種の放射線硬化性組成物及び少なくとも１つの基材を含む放射線硬化接着剤組成物であって、前記粘着付与樹脂が少なくとも１種の芳香族モノマー及び少なくとも１種のアクリレートモノマーからのモノマー反復単位を含み且つ前記放射線硬化性組成物が放射線に暴露される放射線硬化接着剤組成物。
６２．前記放射線が紫外線、電子ビーム、ガンマ線及びＸ線から選ばれる態様６１に記載の、放射線硬化接着剤組成物。
６３．少なくとも１種の粘着付与樹脂及び少なくとも１種の放射線硬化性組成物を供給することを含んでなる放射線硬化性組成物の製造方法であって、前記粘着付与樹脂が少なくとも１種の芳香族モノマー及び少なくとも１種のアクリレートモノマーからのモノマー反復単位を含む製造方法。
６４．１）少なくとも１種の粘着付与樹脂及び少なくとも１種の放射線硬化性組成物を供給して、放射線硬化性接着剤組成物を製造し、２）前記放射線硬化性接着剤組成物を少なくとも１つの基材と接触させ、そして３）前記放射線硬化性接着剤組成物を、放射線硬化接着剤組成物を製造するのに充分な量の放射線に暴露することを含んでなる放射線硬化接着剤組成物の製造方法であって、前記粘着付与樹脂が少なくとも１種の芳香族モノマー及び少なくとも１種のアクリレートモノマーからのモノマー反復単位を含む製造方法。
６５．前記放射線が紫外線、電子ビーム、ガンマ線及びＸ線から選ばれる態様６４に記載の方法。
６６．前記放射線が約１００ｎｍ〜約４００ｎｍの範囲の有効紫外線波長を有する紫外線である態様６５に記載の方法。
６７．前記放射線が、約１メガラド（Ｍｒａｄ）〜約３０メガラドの範囲の量の電子ビーム照射である態様６５に記載の方法。
６８．前記基材がポリエチレンテレフタレート、二軸延伸ポリプロピレン、織布、不織布、金属、金属箔、紙、ガラス、セラミック及び１種又はそれ以上のこれらの材料の積層体を含む複合材料からなる群から選ばれる態様６４に記載の方法。
６９．１）スチレン、アクリル酸及びアクリル酸２−エチルヘキシルからの反復単位を含むスチレン−アクリレート粘着付与樹脂とアクリルコポリマーとを接触させて、ＵＶ硬化性接着剤組成物を製造し、２）前記ＵＶ硬化性接着剤組成物を少なくとも１つの基材と接触させ；そして３）前記ＵＶ硬化性接着剤組成物を、約２２０〜約２８０ｎｍの範囲の波長を有する紫外線に暴露して、ＵＶ硬化接着剤組成物を製造することを含んでなるＵＶ硬化接着剤組成物の製造方法。
７０．１）少なくとも１種の放射線硬化性アクリルモノマー又はオリゴマー、少なくとも１種の光開始剤及び場合によってはチキソトロープ剤を接触させて混合物を生成し、２）前記混合物を、被覆可能なシロップを製造するのに充分な粘度まで重合させ、３）少なくとも１種の粘着付与樹脂と被覆可能な前記シロップとを混合して、放射線硬化性接着剤組成物を製造し、そして４）任意的に、前記放射線硬化性接着剤組成物に追加の光開始剤を添加し、５）前記放射線硬化性接着剤組成物を少なくとも１つの基材に被覆して、被覆基材を製造し、そして６）前記被覆基材を不活性雰囲気において放射線に暴露することを含んでなる放射線硬化接着剤組成物の製造方法。
７１．態様１に記載の放射線硬化性接着剤組成物を含む物品。
７２．態様６１に記載の放射線硬化接着剤組成物を含む物品。